(57)【要約】【課題】アルミニウム板を支持体とする銀錯塩拡散転写法を利用した平版印刷版の保存経時におけるインキ受理性、インキ脱離性、白点故障、及び現像ラチチュードが広い細線画像再現性を改良する。【解決手段】粗面化され陽極酸化されたアルミニウム支持体とハロゲン化銀乳剤層の間に物理現像核層を有する平版印刷版において、該ハロゲン化銀乳剤層と該物理現像核層の間にコハク化ゼラチンを主体とする中間層を有することを特徴とする平版印刷版。【選択図】  なし。【特許請求の範囲】
【請求項１】
粗面化され陽極酸化されたアルミニウム支持体とハロゲン化銀乳剤層の間に物理現像核層を有する平版印刷版において、該ハロゲン化銀乳剤層と該物理現像核層の間に、コハク化ゼラチンを主体とする中間層を有することを特徴とする平版印刷版。
【請求項２】
前記中間層のｐＨが５以下である請求項１記載の平版印刷版。
【請求項３】
該平版印刷版中に現像に必要な量の現像主薬を含有する請求項１又は２に記載の平版印刷版。
【請求項４】
前記平版印刷版において該ハロゲン化銀乳剤層中にポリマーラテックスを含有する請求項１、２又は３記載の平版印刷版。
【請求項５】
前記平版印刷版の硬膜度が下記の条件を満足する請求項１、２、３又は４に記載の平版印刷版。
（条件）５０ｃｍ2の平版印刷版を３５℃の温水２０ｍｌ中に１０分間浸積したときに温水中に溶出するゼラチンが該平版印刷版の全ゼラチン量の２０質量％以下である。
【発明の詳細な説明】
【技術分野】
【０００１】
本発明は、アルミニウム板を支持体とする銀錯塩拡散転写法を応用した平版印刷版に関する。
【背景技術】
【０００２】
銀錯塩拡散転写法(ＤＴＲ法)を用いた平版印刷版については 、フォーカル・プレス、ロンドン  ニューヨーク(１９７２年)発行、アンドレ  ロット及びエディス  ワイデ著 、「フォトグラフィック・シルバー・ハライド・ディフュージョン・プロセシズ」、第１０１頁〜第１３０頁に幾つかの例が記載されている。
【０００３】
その中で述べられているように、ＤＴＲ法を用いた平版印刷版には、転写材料と受像材料を別々にしたツーシートタイプ、あるいはそれらを一枚の支持体上に設けたモノシートタイプの２方式が知られている。ツーシートタイプの平版印刷版については、特開昭５７−１５８８４４号公報に詳しく記載されている。又、モノシートタイプについては、特公昭４８−３０５６２号、同５１−１５７６５号、特開昭５１−１１１１０３号、同５２−１５０１０５号などの各公報に詳しく記載されている。
【０００４】
アルミニウム板を支持体とする銀錯塩拡散転写法を利用したモノシートタイプの平版印刷版（以降、アルミニウム平版印刷版と称す）は、特開昭５７−１５８８４４号、同６３−２６０４９１号、特開平３−１１６１５１号、同４−２８２２９５号、同７−７７８０５号、米国特許第４，５６７，１３１号、同第５，４２７，８８９号等の公報に詳しく記載されている。
【０００５】
本発明が対象とする平版印刷版の一般的な製版方法は、露光後、現像処理、水洗処理（ウォッシュオフ：ハロゲン化銀乳剤層の除去）、仕上げ処理の工程からなっている。
【０００６】
詳細には、現像処理によって物理現像核上に金属銀画像部が形成され、次の水洗処理によってハロゲン化銀乳剤層が除去されてアルミニウム支持体上に金属銀画像部（以降、銀画像部と称す）が露出する。同時に陽極酸化されたアルミニウム表面自身が非画像部として露出する。
【０００７】
露出した銀画像部及び非画像部には、その保護のためにアラビアゴム、デキストリン、カルボキシメチルセルロース、ポリスチレンスルホン酸等の保護コロイドを含有する仕上げ液が塗布される。所謂、ガム引きと云われる処理が施される。この仕上げ液は、定着液やフィニッシング液とも称され、銀画像部を親油性にする化合物（例えば、メルカプト基またチオン基を有する含窒素複素環化合物）を含有することも一般的である。
【０００８】
前記アルミニウム平版印刷版の製版における課題の１つとして、水洗処理時のハロゲン化銀乳剤層等のゼラチン層除去の問題がある。アルミニウム平版印刷版において、ハロゲン化銀乳剤層の水洗除去は、銀画像部及びアルミニウム表面自身で構成する非画像部を完全に露出させるために極めて重要な工程である。このハロゲン化銀乳剤層の水洗除去が不十分な状態で製版されたアルミニウム平版印刷版は、印刷時にインキ受理性やインキ脱離性が低下するという不都合が生じる。特に、平版印刷版を高温高湿下で保存したときに、上記問題は発生しやすかった。
【０００９】
また、前記アルミニウム平版印刷版の一般的な構成は、粗面化され陽極酸化されたアルミニウム支持体上に物理現像核層を有し、更にその上にハロゲン化銀乳剤層を設ける構成になっている。しかしながら、このように物理現像核層の上に直接ハロゲン化銀乳剤層を設けることによって、アルミニウム支持体の腐食等によって銀塩拡散転写不良が起こり、その部分が白点となる、いわゆる白点故障が発生しやすかった。
【００１０】
このような問題に対して、物理現像核層とハロゲン化銀乳剤層との間に中間層を設けることが知られている。例えば、特開平３−１１６１５１号、特開平４−２８２２９５号、特開平５−３１３３７３号、特開平１１−１３３６１４号、同１１−５２５７７号等に記載されている（特許文献１、２）。しかしながらこれらの平版印刷版では、上記問題に対して十分な効果は得られなかった。また、中間層を設けることは、銀の拡散転写の距離が拡大し、その結果、細線画像の再現性が低下するという不都合が生じた。
【００１１】
一方、平版印刷版に現像に必要な量の現像主薬を含有させ、現像液には実質的に現像主薬を含有させない、いわゆるアルカリ性活性化液で処理することができる平版印刷版（以降、アクチベータ型平版印刷版と称す）が知られている。しかしながらアクチベータ型平版印刷版は、長期保存によって、上記した印刷性能が低下しやすいという問題がある。
【特許文献１】特開平１１−１３３６１４号公報（第２〜３頁）
【特許文献２】特開平１１−５２５７７号公報（第２〜３頁）
【発明の開示】
【発明が解決しようとする課題】
【００１２】
従って、本発明の目的は、アルミニウム板を支持体とする銀錯塩拡散転写法を利用した平版印刷版の保存経時におけるインキ受理性、インキ脱離性、及び細線画像再現性の低下がなく、かつ白点故障の発生を防止し、更に現像ラチチュードを広げることである。特に、上記問題を解決したアクチベータ型平版印刷版を提供することにある。
【課題を解決するための手段】
【００１３】
本発明の上記目的は、以下の１〜５の手段により解決される。
【００１４】
１．粗面化され陽極酸化されたアルミニウム支持体とハロゲン化銀乳剤層の間に物理現像核層を有する平版印刷版において、該ハロゲン化銀乳剤層と該物理現像核層の間に、コハク化ゼラチンを主体とする中間層を有することを特徴とする平版印刷版。
２．前記中間層のｐＨが５以下である１記載の平版印刷版。
３．該平版印刷版中に現像に必要な量の現像主薬を含有する１又は２に記載の平版印刷版。
４．前記平版印刷版において該ハロゲン化銀乳剤層中にポリマーラテックスを含有する１、２又は３記載の平版印刷版。
５．前記平版印刷版の硬膜度が下記の条件を満足する１、２、３又は４に記載の平版印刷版。
（条件）５０ｃｍ2の平版印刷版を３５℃の温水２０ｍｌ中に１０分間浸積したときに温水中に溶出するゼラチンが該平版印刷版の全ゼラチン量の２０質量％以下である。
【発明の効果】
【００１５】
本発明によれば、保存経時におけるインキ受理性、インキ脱離性、白点故障が、及び細線画像再現性が大幅に改良され、かつ現像ラチチュードが広く安定した処理が可能になる。特に、アクチベータ型平版印刷版の場合に一段と高い効果が得られる。
【発明を実施するための最良の形態】
【００１６】
本発明の平版印刷版に用いられるアルミニウム支持体は、その上に設けられる感光層との密着性を向上し、且つ保水性を改善するため、その表面を粗面化することが行われる。この粗面化処理（いわゆるグレイニング）には、ボールグレイニング、ワイヤグレイニング、ブラシグレイニング等の機械的粗面化処理、塩化物、フッ化物等で化学的にアルミニウムを溶解することにより行う化学的粗面化処理、及び電気化学的にアルミニウムを溶解することにより行う電解粗面化処理がある。
【００１７】
粗面化処理を行なった後、陽極酸化処理を行なう必要がある。陽極酸化処理は、従来よりよく知られている方法を用いることが出来るが、硫酸が最も有用な電解液として用いられる。それについで、リン酸、硝酸なども有用な電解液である。さらに特開昭５５−２８４００号明細書に開示されている硫酸とリン酸の混合液もまた有用である。
【００１８】
硫酸法は、通常直流電流で処理が行われるが、交流を用いることも可能である。硫酸の濃度は５〜３０％で使用され、２０〜６０℃の温度範囲で５〜２５０秒間電解処理されて、表面に１〜１０ｇ／ｍ2の酸化被膜が設けられる。さらにこのときの電流密度は１〜２０Ａ／ｄｍ2が好ましい。リン酸法の場合には、５〜５０％の濃度、３０〜６０℃の温度で、１０〜３００秒間、１〜１５Ａ／ｄｍ2の電流密度で処理される。
【００１９】
尚、陽極酸化処理に先立ってデスマット処理を施すことが好ましい。すなわち、粗面化処理したアルミニウム基板を、１０〜５０％の熱硫酸（４０〜６０℃）や希薄なアルカリ（水酸化ナトリウム等）で処理することにより表面に付着したスマットが除去される。
【００２０】
また、陽極酸化処理を行なった後、必要に応じて後処理を行うことが出来る。例えば、英国特許第１，２３０，４４７号に開示されたポリビニルホスホン酸の水溶液中に浸漬処理する方法が用いられる。また、必要に応じて、親水性高分子の下塗層を設けることも可能であるが、その上に設ける感光層の性質により取捨選択される。
【００２１】
本発明のアルミニウム平版印刷版は、上記アルミニウム支持体上に、物理現像核層を担持させ、その上に中間層及びハロゲン化乳剤層を塗設した平版印刷版である。またハロゲン化銀乳剤層の上に保護層を設けることもできる。
【００２２】
本発明において、物理現像核層には物理現像核として、銀、アンチモン、ビスマス、カドミウム、コバルト、鉛、ニッケル、パラジウム、ロジウム、金、白金等の金属コロイド微粒子や、これらの金属の硫化物、多硫化物、セレン化物、又はそれらの混合物、混晶等を含有する。物理現像核層には、親水性バインダーを含んでいてもいなくても良いが、ゼラチン、澱粉、ジアルデヒド澱粉、カルボキシメチルセルロース、アラビアゴム、アルギン酸ナトリウム、ヒドロキシエチルセルロース、ポリスチレンスルホン酸、ビニルイミダゾールとアクリルアミドの共重合体、ポリビニルアルコール等の親水性高分子又はそのオリゴマーを含むことが出来、その含有量は０．５ｇ／ｍ2以下であることが好ましい。
【００２３】
本発明の中間層に主体として用いられるコハク化ゼラチンとは無水コハク酸によって作用されたゼラチンのことであり、一般的にはスクシニル化（サクシニル化ともいう）されたゼラチンを意味する。コハク化ゼラチンはアミノ基がスクシニル化されることによってアニオン性のカルボキシ基に変化され、静電的性質が著しく変化し、負電荷同士の反発によってその高次構造が変わったり、凝集状態にあったものが解離したりするため低ｐＨ領域でも安定的に用いることが出来る。
【００２４】
本発明において、中間層はコハク化ゼラチンを主体に含有する。ここで主体に含有するとは中間層の全固形分量に対して６０質量％以上含有することを意味する。より好ましくは９０質量％以上含有することである。
【００２５】
中間層において、コハク化ゼラチンと併用してその他の各種親水性コロイドを少量含有することができる。たとえば、酸処理ゼラチン、アルカリ処理ゼラチン、ゼラチン誘導体、グラフト化ゼラチン等各種ゼラチンを併用することが出来る他、ポリビニルピロリドン、各種でんぷん、アルブミン、ポリビニルアルコール、アラビアゴム、ヒドロキシエチルセルロース、等の親水性高分子化合物を含有させることができる。しかし、中間層のバインダーとしてコハク化ゼラチンのみを用いるのが好ましい。
【００２６】
本発明の中間層におけるコハク化ゼラチンの使用量としては１ｇ／ｍ2〜０．０１ｇ／ｍ2が好ましく、より好ましくは０．５ｇ／ｍ2〜０．１ｇ／ｍ2である。
【００２７】
本発明において、ハロゲン化銀乳剤層に含まれるハロゲン化銀は、例えば、塩化銀、臭化銀、塩臭化銀、及びこれらにヨウ化銀を含むものからなる。ハロゲン化銀結晶は、ロジウム塩、イリジウム塩、パラジウム塩、ルテニウム塩、ニッケル塩、白金塩等の重金属塩を含んでいてもよい。特に、ロジウム塩及びイリジウム塩が好ましい。これらの添加量はハロゲン化銀１モル当り１０-8〜１０-3モルである。ハロゲン化銀の結晶形態に特に制限はなく、立方体ないし１４面体粒子、さらにはコアシェル型、平板状粒子でもよい。ハロゲン化銀結晶は、単分散、多分散結晶であってもよく、その平均粒径は０．２〜０．８μｍの範囲である。好ましい例の一つとしては、ロジウム塩もしくはイリジウム塩を含む、塩化銀が８０モル％以上の単分散もしくは多分散結晶がある。
【００２８】
ハロゲン化銀乳剤は、それが製造される時又は塗布される時に種々な方法で増感することが出来る。例えば、チオ硫酸ナトリウム、アルキルチオ尿素によって、又は金化合物、たとえばロダン金、塩化金によって、又はこれらの両者の併用など当該技術分野において良く知られた方法で化学的に増感することが好ましい。
【００２９】
ハロゲン化銀乳剤層の保護コロイドとして主にゼラチンが用いられるが、その一部をデキストリン、アルブミン、アルギン酸ナトリウム、ヒドロキシエチルセルロース、アラビアゴム、ポリビニルアルコール、ポリビニルピロリドン、カルボキシメチルセルロース、ポリアクリルアミド、スチレン−無水マレイン酸共重合体、ポリビニルメチルエーテル−無水マレイン酸共重合体等の親水性高分子の一種又は二種以上で置換することもできる。ハロゲン化銀乳剤層のゼラチン量は、０．５〜４ｇ／ｍ2程度である。
【００３０】
本発明のハロゲン化銀乳剤層には、ポリマーラテックスを含有させることが好ましい。ポリマーラテックスを含有することにより含有しない場合と比べて現像処理時間による細線再現性が極めて安定化され、現像ラチチュードが広くなる効果が得られる。
【００３１】
本発明のハロゲン化銀乳剤層に用いられるポリマーラテックスについて説明する。ここでいうポリマーラテックスとは水不溶な疎水性ポリマーが微細な粒子として水溶性の分散媒中に分散したものである。分散状態としてはポリマーが分散媒中に乳化されているもの、乳化重合されたもの、ミセル分散されたもの、あるいはポリマー分子中に部分的に親水的な構造を持ち、分子鎖自身が分子状分散したものなどいずれでもよい。
【００３２】
なお本発明のポリマーラテックスについては「合成樹脂エマルジョン(奥田平、稲垣寛編集、高分子刊行会発行(1978))」、「合成ラテックスの応用(杉村孝明、片岡靖男、鈴木聡一、笠原啓司編集、高分子刊行会発行(1993))」、「合成ラテックスの化学(室井宗一著、高分子刊行会発行(1970))」などに記載されている。
【００３３】
分散粒子の平均粒径は1〜50000nm、より好ましくは5〜5000nm程度の範囲が好ましい。分散粒子の粒径分布に関しては特に制限はない。
【００３４】
また、ポリマーラテックスのガラス転移点（以下Ｔｇと記す）は５０℃以下が好ましく、より好ましくは３０℃以下のＴｇである。
【００３５】
本発明のポリマーラテックスに用いられるポリマー種としてはアクリル樹脂、酢酸ビニル樹脂、ポリエステル樹脂、ポリウレタン樹脂、ゴム系樹脂、塩化ビニル樹脂、塩化ビニリデン樹脂、ポリオレフィン樹脂などがある。ポリマーとしては直鎖のポリマーでも枝分かれしたポリマーでも、また、架橋されたポリマーでもよい。
【００３６】
また、ポリマーとしては単一のモノマーが重合したいわゆるホモポリマーでもよいし、２種以上のモノマーが重合したコポリマーでもよい。
【００３７】
ポリマーの分子量は数平均分子量Mwで5000〜1000000、好ましくは10000〜500000程度が好ましい。
【００３８】
このようなポリマーは市販もされていて、以下のようなポリマーがポリマーラテックスとして利用できる。例えばアクリル樹脂の例として、セビアンA-4635,46583、4601(以上ダイセル化学工業（株）製)、Nipol Lx811、814、821、820、857(以上日本ゼオン（株）製)など、ポリエステル樹脂としては、FINETEX ES650、611、675、850(以上大日本インキ化学工業（株）製)、WD-size、WMS(以上イーストマンケミカル製)など、ポリウレタン樹脂としてはHYDRAN AP10、20、30、40(以上大日本インキ化学工業（株）製)など、ゴム系樹脂としてはLACSTAR 7310K、3307B、4700H、7132C、DS206(以上大日本インキ化学工業（株）製)、 Nipol Lx416、410、438C、2507、(以上日本ゼオン（株）製)など、塩化ビニル樹脂としてはG351、G576(以上日本ゼオン（株）製)など、塩化ビニリデン樹脂としてはL502、L513(以上旭化成工業（株）製)など、オレフィン樹脂としてはケミパールS120、SA100(以上三井石油化学（株）製)などを挙げることができる。
【００３９】
これらのポリマーは単独で用いてもよいし、必要に応じて2種以上ブレンドして用いても良く、ラテックスの使用量は０．０１〜２ｇ／ｍ2が好ましく、更に好ましくは０．１〜１ｇ／ｍ2である。
【００４０】
本発明の平版印刷版は、ハロゲン化銀乳剤層の上に保護層を設けることが出来る。その保護層はゼラチンなどの親水性ポリマーからなり、特開昭６１−４７９４６、同６１−７５３３８に記載されているようなポリメチルメタアクリレートラテックスやシリカなどのマット剤またはすべり剤を含むことができる。本発明において、ハロゲン化銀乳剤層およびその他の親水性コロイド層にはフィルター染料として、あるいは、イラジエーション防止などの目的で染料を含ませても良く、その他に、帯電防止剤、可塑剤や空気かぶり防止剤、塗布助剤を含むことができる。
【００４１】
本発明の平版印刷版としては、アクチベータ型平版印刷版が好ましい。該アクチベータ型平版印刷版は、物理現像核層、中間層、ハロゲン化銀乳剤層、及び保護層等の構成層に現像に必要な量の現像主薬を含有する。これによって、実質的に現像主薬を含まない、いわゆるアルカリ性活性化液で現像処理することが可能となり、現像液の保存性及び現像処理におけるランニング性が向上する。しかし、一方、アクチベータ型平版印刷版は多量の現像主薬を含有するので、保存経時によって現像主薬の酸化等が起こりやすく、保存安定性に問題がある。
【００４２】
上記した保存安定性に対して、ハロゲン化銀乳剤層や中間層のｐＨを低くすることが有効である。例えば、ｐＨを５以下にするのが好ましく、より好ましくｐＨ３．６〜４．８の範囲にすることである。
【００４３】
本発明は、中間層にコハク化ゼラチンを用いるが、修飾ゼラチンの中でも、コハク化ゼラチンは上記した低いｐＨ領域でも安定であるという利点がある。他の修飾ゼラチン、例えばフタル化ゼラチンは、このような低いｐＨ領域では凝集が起こりやすく、中間層として用いることは難しい。
【００４４】
上述したように、本発明の中間層及びハロゲン化銀乳剤層のｐＨは、５以下が好ましく、特にｐＨ３．６〜４．８の範囲が好ましい。ここで、中間層及びハロゲン化銀乳剤層のｐＨ値は、それらの塗布液のｐＨ値である。
【００４５】
前記したアクチベータ型平版印刷版について詳細に説明する。該平版印刷版は、現像に必要な量の現像主薬を含有する。現像主薬の含有層は、ハロゲン化銀乳剤層が最も好ましいが、中間層や保護層に含有させもよい。現像主薬としてはハイドロキノンのようなポリヒドロキシベンゼン系現像主薬が最も好ましく、該現像主薬の含有量は、ハロゲン化銀１モル当たり、０．２〜２モルの範囲が適当であり、好ましくは０．３〜１モルの範囲である。
【００４６】
ポリヒドロキシベンゼン系現像主薬としては、ハイドロキノン、カテコール、ピロガロール、クロルハイドロキノン、ブロモハイドロキノン、メチルハイドロキノン等が挙げられ、これらは単独もしくは２種以上を併用してもよい。好ましくは、ハイドロキノンである。また、本発明のアルミニウム印刷版には、上記したポリヒドロキシベンゼン系現像主薬の他に、メトールや１−フェニル−３−ピラゾリジノン類のような補助現像主薬を含有させるのが好ましい。特に３−ピラゾリジノン類が好ましく、ハイドロキノン１モルに対し０．０３〜０．２４モル、好ましくは０．０６〜０．１５モルである。
【００４７】
本発明の平版印刷版においてハロゲン化銀乳剤層に含有する銀量は、硝酸銀換算で、２．５ｇ／ｍ2以下が好ましく、２．０ｇ／ｍ2以下がより好ましく、下限は、１ｇ／ｍ2程度である。
【００４８】
本発明の平版印刷版において硬膜度が以下の条件を満足させることが好ましい。
（条件）５０ｃｍ2の平版印刷版を３５℃の温水２０ｍｌ中に１０分間浸積したときに温水中に溶出するゼラチンが該平版印刷版の全ゼラチン量の２０質量％以下である。
【００４９】
本発明において上記条件を満足させるために用いられる硬膜剤は、中間層より上の層であるハロゲン化銀乳剤層、及び保護層に含有することが好ましい。本発明の硬膜剤としては無機または有機の硬膜剤を用いることが出来る。例えばこれらに限定されるわけではないが、クロル酸（クロム明ばん、酢酸クロムなど）、アルデヒド類（ホルムアルデヒド、グリオキザール、グルタールアルデヒドなど）、Ｎ−メチロール化合物（ジメチロール尿素、メチロールジメチルヒダントインなど）、ジオキサン誘導体（２，３−ジヒドロキシジオキサンなど）、活性ビニル化合物（１，３，５−トリアクリロイル−ヘキサヒドロ−Ｓ−トリアジン、１，３−ビニルスルホニル−２−プロパノールなど）、活性ハロゲン化合物（２，４−ジクロロ−６−ヒロキシ−Ｓ−トリアジンなど）、ムコハロゲン酸類（ムコクロル酸、ムコフェノキシクロル酸など）、カルボキシル基活性型硬膜剤（ピリジニウム塩など）、エポキシ系硬膜剤、アジリジン系硬膜剤などを単独または組み合わせて用いることが出来る。
【００５０】
本発明に用いられる硬膜剤の使用量は溶出ゼラチン量が全ゼラチン量に対して２０質量％以下にするために必要な量であり、使用されるゼラチンの分子量によっても異なるが平均分子量１０万のゼラチンを１００ｇ用いた時に対して硬膜剤を３ミリモル〜１０ミリモル添加することが好ましい。ここでいう溶出ゼラチンの測定方法としては前記条件によって抽出されたゼラチン溶液を日本分光社製の比旋光度計（ＤＩＰ−１０００）によって測定され、予めゼラチン量変化した検量線から溶出したゼラチン量を求めることができる。
【００５１】
上記したような硬膜剤を用いることは、通常ハロゲン化銀乳剤層の水洗除去において不利になるが、本発明の中間層にコハク化ゼラチンを用いることと、前記した条件を満足するように硬膜剤を用いて平版印刷版の硬膜度を調整することの組み合わせによって、水洗除去されやすくなり、インキ受理性、インキ脱離性が更に向上させることができる。
【００５２】
本発明に用いられる現像液は、平版印刷版のタイプによって異なる。即ち、前述したようにアクチベータタイプの平版印刷版の場合は、現像液には実質的に現像主薬は含まない、いわゆるアルカリ性活性化液が用いられ、一方現像主薬を含まない平版印刷版の場合は、現像主薬を含む通常の現像液が用いられる。上記２つのタイプの現像液におけるその他の組成は、ほぼ同じである。
【００５３】
本発明に用いられる現像液のｐＨは１１〜１４の範囲が好ましく、１２〜１４の範囲がより好ましい。このｐＨにするためにアルカリ性物質、例えば水酸化カリウム、水酸化ナトリウム、水酸化リチウム、第３燐酸ナトリウム、あるいはアミン化合物が用いられる。更に、現像液には、チオ硫酸ナトリウム、アルカノールアミン、メソイオン性化合物、チオエーテル等にハロゲン化銀溶剤、亜硫酸ナトリウム等の保恒剤、カルボキシメチルセルロース等の粘稠剤、エチレンジアミン４酢酸、アミノトリ（メチレンホスホン酸）等のキレート剤、ポリスチレンスルホン酸と無水マレイン酸共重合体等のアニオン性ゼラチン凝集剤を含有させることができる。
【００５４】
本発明の現像液には、ハロゲン化銀の溶剤としてアルカノールアミンを用いることが好ましく、例えば２−（２−アミノエチルアミノ）エタノールアミン、ジエタノールアミン、Ｎ−メチルエタノールアミン、トリエタノールアミン、Ｎ−エチルジエタノールアミン、ジイソプロパノールアミン、エタノールアミン、４−アミノブタノール、Ｎ，Ｎ−ジメチルエタノールアミン、３−アミノプロパノール、Ｎ，Ｎ−エチル−２、２’−イミノジエタノール、２−メチルアミノエタノール、２−アミノ−２−メチル−１−プロパノール等が挙げられる。使用量は現像液１リットル当り０．００５モル〜１．５モル、好ましくは０．０１モル〜１．０モルである。
【００５５】
本発明の現像液には、画像部を親油性にする化合物（親油化剤）を含有させることが好ましい。親油化剤としては、フォーカル・プレス、ロンドン  ニューヨーク（１９７２年）発行、アンドレ  ロット及びエディス  ワイデ著、「フォトグラフィック・シルバー・ハライド・ディヒュージョン・プロセシズ」、１０５、１０６ページに記載されている化合物が挙げられる。例えばメルカプト基またはチオン基を有する化合物、４級アンモニウム化合物等があり、特に好ましくは、メルカプト基またはチオン基を有する含窒素複素環化合物であり、特公昭４８−２９７２３号、特開昭５８−１２７９２８号に記載されている。以下にその具体例を挙げるが、これらに限定されることはない。
【００５６】
２−メルカプト−４−フェニルイミダゾール、２−メルカプト−１−ベンジルイミダゾール、２−メルカプト−ベンズイミダゾール、１−エチル−２−メルカプト−ベンズイミダゾール、２−メルカプト−１−ブチル−ベンズイミダゾール、１，３−ジエチル−ベンゾイミダゾリン−２−チオン、１，３−ジベンジル−イミダゾリジン−２−チオン、２，２´−ジメルカプト−１，１´−デカメチレン−ジイミダゾリン、２−メルカプト−４−フェニルチアゾール、２−メルカプト−ベンゾチアゾール、２−メルカプトナフトチアゾール、３−エチル−ベンゾチアゾリン−２−チオン、３−ドデシル−ベンゾチアゾリン−２−チオン、２−メルカプト−４，５−ジフェニルオキサゾール、２−メルカプトベンゾオキサゾール、３−ペンチル−ベンゾオキサゾリン−２−チオン、１−フェニル−３−メチルピラゾリン−５−チオン、３−メルカプト−４−アリル−５−ペンタデシル−１，２，４−トリアゾール、３−メルカプト−５−ノニル−１，２，４−トリアゾール、３−メルカプト−４−アセタミド−５−ヘプチル−１，２，４−トリアゾール、３−メルカプト−４−アミノ−５−ヘプタデシル−１，２，４−トリアゾール、２−メルカプト−５−フェニル−１，３，４−チアジアゾール、２−メルカプト−５−フェニル−１，３，４−チアジアゾール、２−メルカプト−５−ｎ−ヘプチル−オキサチアゾール、２−メルカプト−５−ｎヘプチル−オキサジアゾール、２−メルカプト−５−フェニル−１，３，４−オキサジアゾール、２−ヘプタデシル−５−フェニル−１，３，４−オキサジアゾール、２−メルカプト−５−ニトロピリジン、１−メチル−キノリン−２（１Ｈ）−チオン、３−メルカプト−４−メチル−６−フェニル−ピリダジン、２−メルカプト−５，６−ジフェニル−ピラジン、２−メルカプト−４，６−ジフェニル−１，３，５−トリアジン、２−アミノ−４−メルカプト−６−ベンジル−１，３，５−トリアジン、１，５−ジメルカプト−３，７−ジフェニル−Ｓ−トリアゾリノ〔１，２−ａ〕−Ｓ−トリアゾリン等が挙げられる。
【００５７】
本発明において、現像処理後にハロゲン化銀乳剤層及びその他の親水性コロイド層を除去する方法としては、２５〜３５℃の水洗液をジェット方式で吹き付ける方法、水洗液を吹き付けながらスクラブロールで剥離除去する方法、水洗液を吹き付けながらブレードによって剥離除去する方法、及び剥離シートを密着させて剥離した後水洗される方法が実施される。これらの水洗液にはｐＨを４〜８、好ましくは４．５〜７の範囲に緩衝させる緩衝剤、例えば燐酸塩緩衝剤、クエン酸塩緩衝剤またはそれらの混合物を含有することができる。また、防腐剤を含有させてもよい。水洗液中には更にタンパク質分解酵素（例えば、ペプシン、レンニン、トリプシン、キモトリプシン、カテプシン、パパイン、フィシン、トロンビン、レニン、コラゲナーゼ、ブロメライン、細菌プロティナーゼ）や、前記した親油化剤を含有させることができる。
【００５８】
現像処理と水洗処理の間に、現像の進行を停止させる中和安定化処理を施してもよく、中和液に前記親油化剤を含有させてもよい。
【００５９】
アルミニウム平版印刷版において、ハロゲン化銀乳剤層の除去は、銀画像部及びアルミニウム表面自身で構成する非画像部を完全に露出させるために極めて重要な工程である。とりわけ、インキを受容する銀画像部は強い親油性が必要であり、ゼラチン等の親油性を阻害する物質は完全に排除する必要がある。
【００６０】
水洗処理によって露出した銀画像部及び非画像部は、各々の親油性及び親水性を高めるため、及び版面の保護のために、仕上げ液による処理が施される。本発明において、仕上げ液には、非画像部の陽極酸化層の保護及び親水性向上のために、アラビヤガム、デキストリン、アルギン酸ナトリウム、アルギン酸のプロピレングリコールエステル、ヒドロキシエチル澱粉、カルボキシメチルセルロース、ヒドロキシエチルセルロース、ポリビニルピロリドン、ポリスチレンスルホン酸、ポリビニルアルコール等の保護コロイドを含有することが好ましい。また、画像部の親油性を更に向上させるために、上記親油化剤を含有することが好ましい。更に上記酵素を含有することができる。
【００６１】
以下に本発明を実施例により説明するが勿論本発明はこれだけに限定されるものではない。
【実施例１】
【００６２】
アルミニウム支持体の電解粗面化処理及び陽極酸化は米国特許第５，４２７，８８９号公報に記載の方法に従って、平均直径約５μｍのプラト−上に直径０．０３〜０．３０μｍのピットを１００μｍ2当たり約５，６００個有し、かつこれらのピットの平均直径が０．０８μｍである厚さ０．３０ｍｍのアルミニウム板を得た。このアルミ板は粗面化処理後に陽極酸化したものであり、中心線平均粗さ（Ｒａ）は０．５〜０．６μｍであった。
【００６３】
上記アルミニウム支持体上に、少量の親水性バインダーを含む硫化パラジウムからなる物理現像核液を塗布し、その後乾燥した。物理現像核層に含まれるＰｄＳ核量は３ｍｇ／ｍ2であった。
【００６４】
コハク化ゼラチンと少量の界面活性剤を含む、ｐＨが４．５になるように調整した塗布液を作成した。この塗布液をゼラチン量が０．５ｇ／ｍ2になるように、下記のハロゲン化銀乳剤層及び保護層と同時重層塗布して、中間層を有する平版印刷版を作製した。
＜中間層＞
コハク化ゼラチン      ０．５ｇ／ｍ2
界面活性剤        ０．００１ｇ／ｍ2
ｐＨ＝４．５
【００６５】
（比較例１）
また、上記中間層の比較例としてコハク化ゼラチンの代わりにアルカリ処理ゼラチンを用いたものを作成し、下記のハロゲン化銀乳剤層及び保護層と同時重層塗布して、平版印刷版を作成した。
【００６６】
（比較例２）
また、上記中間層の比較例としてコハク化ゼラチンの代わりに酸処理処理ゼラチンを用いたものを作成し、下記のハロゲン化銀乳剤層及び保護層と同時重層塗布して、平版印刷版を作成した。
【００６７】
（比較例３）
また、上記中間層の比較例としてコハク化ゼラチンの代わりに平均分子量３万の低分子ゼラチンを用いたものを作成し、下記のハロゲン化銀乳剤層及び保護層と同時重層塗布して、平版印刷版を作成した。
【００６８】
（比較例４）
また、上記中間層の比較例として中間層なしの、下記のハロゲン化銀乳剤層及び保護層だけを同時重層塗布して、平版印刷版を作成した。
【００６９】
ハロゲン化銀乳剤として、保護コロイドとして、アルカリ処理ゼラチンを用い、コントロールダブルジェット法で平均粒径０．２５μｍの、ヘキサクロロイリジウム（III）酸カリウムをハロゲン化銀１モル当り６×１０-6モルドープさせた塩ヨウ臭化銀乳剤（ＡｇＢｒ１５モル％、ＡｇＩ０．４モル％）を作成した。その後フロキュレーションさせ、洗浄した。更にこの乳剤に硫黄金増感を施した後、赤色感光性の増感色素をハロゲン化銀１モル当たり１×１０-3モル加えて分光増感した。
【００７０】
このようにして作成したハロゲン化銀乳剤に、アルカリ処理ゼラチン、界面活性剤、ハイドロキノンを５００ｍｇ／ｍ2、１−フェニル−３−ピラゾリジノンを７０ｍｇ／ｍ2加えて、ｐＨが４．３になるように調整した。このハロゲン化銀乳剤層を、銀量が２．５ｇ／ｍ2、ゼラチン量が２．５ｇ／ｍ2になるように塗布した。
＜ハロゲン化銀乳剤層＞
ハロゲン化銀乳剤                銀量２．５ｇ／ｍ2
アルカリ処理ゼラチン追加            １．５ｇ／ｍ2
界面活性剤                      ０．００３ｇ／ｍ2
ハイドロキノン                      ０．５ｇ／ｍ2
１−フェニル−３−ピラゾリジノン  ０．０７ｇ／ｍ2
ｐＨ＝４．３
【００７１】
保護層としてはアルカリ処理ゼラチンに界面活性剤、マット剤および染料を添加しｐＨが５になるように調整し、ゼラチン量で０．５ｇ／ｍ2になるように塗布した。
＜保護層＞
アルカリ処理ゼラチン            ０．５ｇ／ｍ2
界面活性剤                  ０．００５ｇ／ｍ2
マット剤                      ０．０２ｇ／ｍ2
染料                          ０．０２ｇ／ｍ2
ｐＨ＝５．０
【００７２】
上記のようにして作製した平版印刷版の保存性を確認するために温度４０℃で相対湿度８０％の条件下に１０日間放置した。
【００７３】
上記試料を６３３ｎｍの赤色ＬＤレーザーを光源とする出力機で画像出力し、次に製版用プロセッサー（三菱製紙社製ＳＤＰ−α８８０自動現像機）で処理して平版印刷版を作成した。現像処理（現像温度２３℃処理時間１２秒）、水洗処理（３５℃の水洗液を１０秒間シャワー噴射しながらスクラブローラで乳剤層をウオッシュオフする）、仕上げ処理（２１℃、５秒間シャワー）及び乾燥工程を経て製版された。
【００７４】
現像液、水洗液、及び仕上げ液は以下の組成のものを用いた。
＜現像液＞
水酸化ナトリウム                                        ２５ｇ
ポリスチレンスルホン酸と無水マレイン酸共重合体
（平均分子量５０万）                                    １０ｇ
エチレンジアミン四酢酸ナトリウム塩                        ２ｇ
無水亜硫酸ナトリウム                                  １００ｇ
２−メルカプト−５−ｎヘプチル−オキサジアゾール      ０．５ｇ
チオ硫酸ナトリウム（５水塩）                              ８ｇ
水酸化ナトリウム                                        ５ｇ
モノメチルエタノールアミン                              ５０ｇ
脱イオン水で１０００ｍｌとする。
ｐＨ（２５℃）＝１３．３
【００７５】
＜水洗液＞
２−メルカプト−５−ｎヘプチル−オキサジアゾール    ０．５ｇ
モノエタノールアミン                                  １３ｇ
重亜硫酸ナトリウム                                    １０ｇ
タンパク質分解酵素                                      １ｇ
水を加えて全量を１０００ｍｌに調整する。ｐＨは６．０に調整した。タンパク質分解酵素として、ビオプラーゼＡＬ−１５（細菌プロティナーゼ、長瀬産業（株）製）を用いた。
【００７６】
＜仕上げ液＞
燐酸                                                ０．５ｇ
モノエタノールアミン                                ５．０ｇ
２−メルカプト−５−ｎヘプチル−オキサジアゾール    ０．５ｇ
ポリグリセロール（６量体）                            ５０ｇ
脱イオン水で１０００ｍｌとする。
ｐＨは７．２に調整した。
【００７７】
得られた平版印刷版をオフセット輪転印刷機にて印刷し、インキ受理性、インキ脱離性、及び細線画像の再現性を評価した。インキ受理性は、印刷開始後の画像の濃度の変化が起きなくなる枚数で評価した。インキ脱離性は、版面にインキを乗せた後、湿し水を送り、非画像部のインキ汚れが取れるまでの枚数で評価した。
【００７８】
また、細線画像の再現性は、１００μｍの細線銀画像が印刷中に欠落する印刷枚数で以下の基準で評価した。評価結果をまとめて表１に示す。
◎・・・  ８万枚以上
○・・・  ６万以上〜８万枚未満
△・・・  ４万以上〜６万枚未満
×・・・  ４万枚未満
【００７９】
また、画像部の白点故障を評価するために、６７０ｍｍ×５６０ｍｍサイズを全面未露光で現像処理し、白点の数を調べた。評価結果をまとめて表１に示す。
【００８０】
【表１】
2004280073.tif 000002
【００８１】
表１の結果より、中間層にコハク化ゼラチンを用いることで、保存経時におけるインキ受理性、インキ脱離性、白点故障が、及び細線画像再現性が大幅に改良されることが分かる。
【実施例２】
【００８２】
実施例１と同じように作成したハロゲン化銀乳剤層にポリマーラテックスとしてHYDRAN AP40(以上大日本インキ化学工業（株）製)を０．２ｇ／ｍ2添加した平版印刷版を作成した。
【００８３】
実施例１、２及び比較例４を実施例１と同様にして現像処理時間を９ｓｅｃ、１２ｓｅｃ、１５ｓｅｃと変化させて評価した。評価結果から実施例２のインキ受理性、インキ脱離性、白点については実施例１と同様の結果であり、細線再現性の評価結果を表２に示す。
【００８４】
【表２】
2004280073.tif 000003
【００８５】
表２の結果より、実施例２であるハロゲン化銀乳剤層にポリマーラテックスを添加することで更に現像ラチチュードが広くなっていることがわかる。
【実施例３】
【００８６】
実施例１と同じように作成した保護層に、硬膜剤としてグリオキザールを添加しないもの、３ｍｇ／ｍ2、あるいは６ｍｇ／ｍ2添加したものを作成し、実施例１同様の中間層、ハロゲン化銀乳剤層と同時塗布して平版印刷版を作成し、実施例１と同じ条件にて評価した。また、前記条件にて溶出ゼラチン量を評価した。
【００８７】
（比較例５〜８）
上記実施例３と同様の硬膜剤を添加した保護層を用いて上記比較例１〜４の中間層にて同様に塗布し、比較例５〜８を作成し評価した。
【００８８】
評価結果として、低分子量ゼラチン以外のゼラチンと中間層なしで硬膜剤を添加したものにおいてはハロゲン化銀乳剤層の水洗除去不良により印刷評価までに至らなかった。評価結果および溶出ゼラチン量について表３に示す。
【００８９】
【表３】
2004280073.tif 000004
【００９０】
実施例３の結果より、本発明のコハク化ゼラチンを用いた中間層と硬膜剤によって溶出ゼラチン量を２０質量％以下の条件になるようにしたものとの組み合わせにより、更にインキ受理性、インキ脱離性が向上していることがわかる。